(57)【要約】  本発明は、下記化学式１で表され、Ｌｉ層でのＮｉカチオン混合を防止するように、Ｎｉカチオンよりも大きいイオン半径を有する下記のＭで表される金属カチオンを、Ｌｉカチオンサイトまたは結晶格子内の空き空間に含んでいることを特徴とする正極活物質及びこれを含むリチウム二次電池、並びに生産性が向上した正極活物質の製造方法に関するものである。  ＬｉａＮｉｘＭｎｙＣｏｚＭｗＯ２−ｔＡｔ            （１）  （上記式において、ａ、ｘ、ｙ、ｗ、Ｍ、Ａ、ｚ、ｔは、明細書に定義された通りである。）
2015503181.tif 000002
【特許請求の範囲】
【請求項１】
下記化学式１で表され、Ｌｉ層でのＮｉカチオン混合を防止するように、Ｎｉカチオンよりも大きいイオン半径を有する下記のＭで表される金属カチオンを、Ｌｉカチオンサイトまたは結晶格子内の空き空間に含んでいることを特徴とする、正極活物質。
ＬｉａＮｉｘＭｎｙＣｏｚＭｗＯ２−ｔＡｔ            （１）
上記式において、
０≦ａ≦１．２、０＜ｘ≦０．９、０＜ｙ≦０．９、０＜ｚ≦０．９、０＜ｗ≦０．３、２≦ａ＋ｘ＋ｙ＋ｚ＋ｗ≦２．３、ｘ＞ｙ、ｘ＞ｚ、０≦ｔ＜０．２、
Ｍは、＋２価の酸化数の一つ以上の金属カチオンであり、Ａは、−１または−２価の一つ以上のアニオンである。
【請求項２】
前記化学式１において、ｙ＋ｚ≦０．６の条件を満たすことを特徴とする、請求項１に記載の正極活物質。
【請求項３】
前記化学式１において、ｙ＋ｚ≦０．４４の条件を満たすことを特徴とする、請求項２に記載の正極活物質。
【請求項４】
前記Ｍは、アルカリ土金属のカチオンであることを特徴とする、請求項１に記載の正極活物質。
【請求項５】
前記Ｍは、Ｓｒ＋２であることを特徴とする、請求項４に記載の正極活物質。
【請求項６】
前記Ｍは、Ｂａ２＋であることを特徴とする、請求項４に記載の正極活物質。
【請求項７】
前記Ｎｉカチオンは、Ｎｉ２＋であることを特徴とする、請求項１に記載の正極活物質。
【請求項８】
前記正極活物質は、Ｌｉ含有化合物をさらに含み、前記Ｌｉ含有化合物は、正極活物質の全体重量対比４重量％未満含まれていることを特徴とする、請求項１に記載の正極活物質。
【請求項９】
前記Ｌｉ含有化合物は、Ｌｉ２ＣＯ３及び／またはＬｉＯＨであることを特徴とする、請求項８に記載の正極活物質。
【請求項１０】
前記化学式１で表される正極活物質のＸ線回折ピーク比（００３）／（０１４）は、同一の焼性温度の条件下で製造された下記化学式２で表される正極活物質のＸ線回折ピーク比（００３）／（０１４）に比べて大きい値を有することを特徴とする、請求項１に記載の正極活物質。
ＬｉａＮｉｘＭｎｙＣｏｚＯ２−ｔＡｔ   （２）
上記式において、
０≦ａ≦１．２、０＜ｘ≦０．９、０＜ｙ≦０．９、０＜ｚ≦０．９、ａ＋ｘ＋ｙ＋ｚ＝２、ｘ＞ｙ、ｘ＞ｚ、０≦ｔ＜０．２、
Ｍは、＋２価の酸化数の一つ以上の金属カチオンであり、Ａは、−１または−２価の一つ以上のアニオンである。
【請求項１１】
請求項１ないし１０のいずれかに記載の正極活物質を含むことを特徴とする、二次電池用正極合剤。
【請求項１２】
請求項１１に記載の二次電池用正極合剤が集電体上に塗布されていることを特徴とする、二次電池用正極。
【請求項１３】
請求項１２に記載の二次電池用正極を含むことを特徴とする、リチウム二次電池。
【請求項１４】
前記リチウム二次電池は、４５℃で０．５Ｃ充電及び１．０Ｃ放電条件の５０サイクル（ｃｙｃｌｅ）で初期容量対比容量維持率が８５％以上であることを特徴とする、請求項１３に記載のリチウム二次電池。
【請求項１５】
請求項１３に記載のリチウム二次電池を単位電池として含むことを特徴とする、電池モジュール。
【請求項１６】
請求項１５に記載の電池モジュールを含むことを特徴とする、電池パック。
【請求項１７】
請求項１６に記載の電池パックを電源として使用することを特徴とする、デバイス。
【請求項１８】
遷移金属供給源及びリチウム供給源を混合した混合物を空気中で焼結して正極活物質を製造する方法であって、前記混合物は、焼結温度が低くなるように、＋２価の酸化数を有するアルカリ土金属供給源を含むことを特徴とする、正極活物質の製造方法。
【請求項１９】
前記遷移金属供給源は、下記化学式３で表される遷移金属水酸化物であることを特徴とする、請求項１８に記載の正極活物質の製造方法。
Ｍ（ＯＨ）２（Ｍ＝ＮｉｘＭｎｙＣｏｚ、ｘ＋ｙ＋ｚ＝１） （３）
【請求項２０】
前記アルカリ土金属供給源は、ＳｒＣＯ３及び／またはＢａＣＯ３であることを特徴とする、請求項１８に記載の正極活物質の製造方法。
【発明の詳細な説明】
【技術分野】
【０００１】
本発明は、特定の化学式で表され、Ｌｉ層でのＮｉカチオン混合を防止するように、Ｎｉカチオンよりも大きいイオン半径を有する金属カチオンを、Ｌｉカチオンサイトまたは結晶格子内の空き空間に含む正極活物質、及びこれを含むリチウム二次電池、並びに生産性が向上した正極活物質の製造方法に関する。
【背景技術】
【０００２】
モバイル機器に対する技術開発及び需要の増加に伴い、エネルギー源としての二次電池の需要が急増しており、そのような二次電池のうち、高いエネルギー密度と作動電位を示し、サイクル寿命が長く、自己放電率の低いリチウム二次電池が商用化されて、広く使用されている。
【０００３】
また、環境問題への関心が高まるにつれて、大気汚染の主要原因の一つであるガソリン車両、ディーゼル車両などの化石燃料を使用する車両を代替しうる電気自動車、ハイブリッド電気自動車に対する研究が多く行われている。このような電気自動車、ハイブリッド電気自動車などの動力源としては、主にニッケル水素金属二次電池が使用されているが、高いエネルギー密度及び放電電圧のリチウム二次電池を使用する研究が活発に行われており、一部は商用化段階にある。
【０００４】
リチウム二次電池の正極活物質としては、リチウム含有コバルト酸化物（ＬｉＣｏＯ２）が主に使用されており、その他に、層状結晶構造のＬｉＭｎＯ２、スピネル結晶構造のＬｉＭｎ２Ｏ４などのリチウム含有マンガン酸化物、及びリチウム含有ニッケル酸化物（ＬｉＮｉＯ２）の使用も考慮されている。
【０００５】
前記正極活物質のうちＬｉＣｏＯ２は、寿命特性及び充放電効率に優れているので、最も多く使用されているが、高温安全性が低く、原料として使用されるコバルトが資源的限界により高価の物質であるため、価格競争力に限界があるという短所を有している。
【０００６】
ＬｉＭｎＯ２、ＬｉＭｎ２Ｏ４などのリチウムマンガン酸化物は、熱的安全性に優れ、価格が低廉で、且つ合成が容易であるという長所があるが、容量が小さく、高温特性が劣悪であり、伝導性が低いという問題点がある。
【０００７】
また、ＬｉＮｉＯ２系正極活物質は、比較的低廉であり、高い放電容量の電池特性を示しているが、ＮｉカチオンがＬｉカチオンサイトの一部を置換するカチオン混合（ｃａｔｉｏｎ  ｍｉｘｉｎｇ）によるスウェリング、高率放電特性の低下、充放電サイクルに伴う体積の変化によって結晶構造の急激な相転移が発生し、空気と湿気に露出されたとき、安定性が急激に低下するという問題点がある。
【０００８】
このような問題を解決するために、ニッケル−マンガンとニッケル−コバルト−マンガンが、それぞれ、１：１または１：１：１に混合されたリチウム酸化物を正極活物質として使用するための試み及び研究が多く行われた。
【０００９】
ニッケル、コバルトまたはマンガンを混合して製造された正極活物質は、それぞれの遷移金属を別々に使用して製造した電池に比べて相対的にサイクル特性及び容量特性に優れるという長所があるが、この場合にも、長期間使用時にはサイクル特性が急激に低下し、カチオン混合によるガス発生によるスウェリング、高率放電特性の低下などの問題は十分に解決されていない。
【発明の概要】
【発明が解決しようとする課題】
【００１０】
したがって、本発明は、上記のような従来技術の問題点及び過去から要請されてきた技術的課題を解決することを目的とする。
【００１１】
本出願の発明者らは、鋭意研究と様々な実験を重ねた結果、特定の組成のＬｉＮｉＯ２系正極活物質に所定のアルカリ土金属をドープする場合、Ｌｉ層へのＮｉカチオンの混入が防止されて、電池の性能が向上することを確認した。
【００１２】
また、本出願の発明者らは、所定のアルカリ土金属を添加して正極活物質を合成する場合、焼結温度を低下させることができることを確認した。本発明は、これに基づいて完成された。
【課題を解決するための手段】
【００１３】
したがって、本発明に係る正極活物質は、下記化学式１で表され、Ｌｉ層でのＮｉカチオン混合を防止するように、Ｎｉカチオンよりも大きいイオン半径を有する下記のＭで表される金属カチオンを、Ｌｉカチオンサイトまたは結晶格子内の空き空間に含むことを特徴とする。
【００１４】
ＬｉａＮｉｘＭｎｙＣｏｚＭｗＯ２−ｔＡｔ            （１）
【００１５】
上記式において、
【００１６】
０≦ａ≦１．２、０＜ｘ≦０．９、０＜ｙ≦０．９、０＜ｚ≦０．９、０＜ｗ≦０．３、２≦ａ＋ｘ＋ｙ＋ｚ＋ｗ≦２．３、ｘ＞ｙ、ｘ＞ｚ、０≦ｔ＜０．２；
【００１７】
Ｍは、＋２価の酸化数の一つ以上の金属カチオンであり；Ａは、−１または−２価の一つ以上のアニオンである。
【００１８】
前記金属カチオンは、正極活物質の結晶構造において、Ｌｉカチオンサイトまたは結晶格子内の空き空間に主に位置して電荷のバランスを取るので、ＮｉカチオンがＬｉカチオンサイトへ混入するカチオン混合（ｃａｔｉｏｎ  ｍｉｘｉｎｇ）を最小化することができる。このとき、前記Ｎｉカチオンは、＋２価の酸化数を有するＮｉ２＋である。
【００１９】
前記金属カチオンは、結晶格子内で一種のフィラー（ｆｉｌｌｅｒ）として作用することによって、正極活物質の構造的安定性を図り、Ｌｉカチオンの自然損失を最小化することができる。その結果、前記正極活物質を含むリチウム二次電池は、Ｌｉカチオンの自然損失により発生する不純物Ｌｉ２ＣＯ３、ＬｉＯＨによるスウェリングが最小化されて、安全性が向上するという効果がある。
【００２０】
前記金属カチオンは、Ｎｉカチオン（Ｎｉ２＋）よりもイオン半径が大きく、＋２価の酸化数を有するアルカリ土金属のカチオンであって、本出願の発明者らが実験したところによれば、前記金属カチオンのイオン半径が増加するほどＬｉカチオンの自然損失を最小化することができるので、前記金属カチオンは、Ｓｒ＋２またはＢａ２＋であることがより好ましい。
【００２１】
また、前記化学式１において酸素イオンは、所定の範囲で酸化数−１価または−２価のアニオン（Ａ）で置換することができ、前記Ａは、好ましくは、互いに独立にＦ、Ｃｌ、Ｂｒ、Ｉのようなハロゲン、Ｓ及びＮからなる群から選ばれる一つ以上であってもよい。
【００２２】
このようなアニオンの置換によって、遷移金属との結合力が増加し、化合物の構造転移が防止されるので、電池の寿命を向上させることができる。反面、アニオンＡの置換量が多すぎると（ｔ≧０．２）、不完全な結晶構造によってむしろ寿命特性が低下するため好ましくない。
【００２３】
前記正極活物質は、前記化学式１を満たす物質であれば、特に制限されずに本発明に含まれるが、好ましくは、前記化学式１において、ｙ＋ｚ≦０．６、より好ましくは、ｙ＋ｚ≦０．４４の条件を満たす正極活物質である。
【００２４】
一方、前記正極活物質は、Ｌｉカチオンの自然損失などによるＬｉ含有化合物をさらに含んでいてもよく、前記Ｌｉ含有化合物は、正極活物質の全体重量対比４重量％未満含まれていてもよく、具体的に、前記Ｌｉ含有化合物は、Ｌｉ２ＣＯ３及び／またはＬｉＯＨであってもよい。
【００２５】
以下の実験例からわかるように、前記化学式１で表される正極活物質のＸ線回折ピーク比（００３）／（０１４）は、同一の焼性温度の条件下で製造された下記化学式２で表される正極活物質のＸ線回折ピーク比（００３）／（０１４）に比べて大きい値を有する。
【００２６】
ＬｉａＮｉｘＭｎｙＣｏｚＯ２−ｔＡｔ   （２）
【００２７】
上記式において、
【００２８】
０≦ａ≦１．２、０＜ｘ≦０．９、０＜ｙ≦０．９、０＜ｚ≦０．９、ａ＋ｘ＋ｙ＋ｚ＝２、ｘ＞ｙ、ｘ＞ｚ、０≦ｔ＜０．２；
【００２９】
Ｍは、＋２価の酸化数の一つ以上の金属カチオンであり、Ａは、−１または−２価の一つ以上のアニオンである。
【００３０】
本発明はまた、上記のような正極活物質を含む二次電池用正極合剤、及び該正極合剤を含む二次電池用正極を提供する。
【００３１】
前記正極合剤は、前記正極活物質以外に、選択的に導電材、バインダー、充填剤などを含むことができる。
【００３２】
前記導電材は、通常、正極活物質を含む混合物全体の重量を基準として１〜３０重量％で添加される。このような導電材は、当該電池に化学的変化を誘発せずに導電性を有するものであれば、特に制限されるものではなく、例えば、天然黒鉛や人造黒鉛などの黒鉛；カーボンブラック、アセチレンブラック、ケチェンブラック、チャンネルブラック、ファーネスブラック、ランプブラック、サーマルブラックなどのカーボンブラック；炭素繊維や金属繊維などの導電性繊維；フッ化カーボン、アルミニウム、ニッケル粉末などの金属粉末；酸化亜鉛、チタン酸カリウムなどの導電性ウィスカー；酸化チタンなどの導電性金属酸化物；ポリフェニレン誘導体などの導電性素材などを使用することができる。
【００３３】
前記バインダーは、活物質と導電材などの結合及び集電体に対する結合を助ける成分であって、通常、正極活物質を含む混合物全体の重量を基準として１〜３０重量％で添加される。このようなバインダーの例としては、ポリフッ化ビニリデン、ポリビニルアルコール、カルボキシメチルセルローズ（ＣＭＣ）、澱粉、ヒドロキシプロピルセルローズ、再生セルローズ、ポリビニルピロリドン、テトラフルオロエチレン、ポリエチレン、ポリプロピレン、エチレン−プロピレン−ジエンターポリマー（ＥＰＤＭ）、スルホン化ＥＰＤＭ、スチレンブタジエンゴム、フッ素ゴム、様々な共重合体などが挙げられる。
【００３４】
前記充填剤は、正極の膨張を抑制する成分として選択的に使用され、当該電池に化学的変化を誘発せずに繊維状材料であれば、特に制限されるものではなく、例えば、ポリエチレン、ポリプロピレンなどのオレフィン系重合体；ガラス繊維、炭素繊維などの繊維状物質が使用される。
【００３５】
本発明に係る正極は、上記のような化合物を含む正極合剤をＮＭＰなどの溶媒に混合して製造されたスラリーを正極集電体上に塗布した後、乾燥及び圧延して製造することができる。
【００３６】
前記正極集電体は、一般的に３〜５００μｍの厚さに製造される。このような正極集電体は、当該電池に化学的変化を誘発せずに導電性を有するものであれば、特に制限されるものではなく、例えば、ステンレススチール、アルミニウム、ニッケル、チタン、焼成炭素、またはアルミニウムやステンレススチールの表面にカーボン、ニッケル、チタン、銀などで表面処理したものなどを使用することができる。集電体は、その表面に微細な凹凸を形成して正極活物質の接着力を高めることもでき、フィルム、シート、ホイル、ネット、多孔質体、発泡体、不織布体などの様々な形態が可能である。
【００３７】
本発明はまた、前記正極と、負極、分離膜、及びリチウム塩含有非水電解液で構成されたリチウム二次電池を提供する。本発明に係るリチウム二次電池は、４５℃で０．５Ｃ充電及び１．０Ｃ放電条件の５０サイクル（ｃｙｃｌｅ）で初期容量対比容量維持率が８５％以上であり得る。
【００３８】
前記負極は、例えば、負極集電体上に負極活物質を含んでいる負極合剤を塗布した後、乾燥して製造され、前記負極合剤には、必要に応じて、前述したような成分が含まれてもよい。
【００３９】
前記負極活物質としては、例えば、難黒鉛化炭素、黒鉛系炭素などの炭素；ＬｉｘＦｅ２Ｏ３（０≦ｘ≦１）、ＬｉｘＷＯ２（０≦ｘ≦１）、ＳｎｘＭｅ１-ｘＭｅ’ｙＯｚ（Ｍｅ：Ｍｎ、Ｆｅ、Ｐｂ、Ｇｅ；Ｍｅ’：Ａｌ、Ｂ、Ｐ、Ｓｉ、周期律表の１族、２族、３族元素、ハロゲン；０＜ｘ≦１；１≦ｙ≦３；１≦ｚ≦８）などの金属複合酸化物；リチウム金属；リチウム合金；ケイ素系合金；錫系合金；ＳｎＯ、ＳｎＯ２、ＰｂＯ、ＰｂＯ２、Ｐｂ２Ｏ３、Ｐｂ３Ｏ４、Ｓｂ２Ｏ３、Ｓｂ２Ｏ４、Ｓｂ２Ｏ５、ＧｅＯ、ＧｅＯ２、Ｂｉ２Ｏ３、Ｂｉ２Ｏ４、及びＢｉ２Ｏ５などの金属酸化物；ポリアセチレンなどの導電性高分子；Ｌｉ−Ｃｏ−Ｎｉ系材料などを使用することができる。
【００４０】
前記負極集電体は、一般的に３〜５００μｍの厚さに製造する。このような負極集電体は、当該電池に化学的変化を誘発せずに高い導電性を有するものであれば、特に制限されるものではなく、例えば、銅、ステンレススチール、アルミニウム、ニッケル、チタン、焼成炭素、銅やステンレススチールの表面にカーボン、ニッケル、チタン、銀などで表面処理したもの、アルミニウム−カドミウム合金などを使用することができる。また、正極集電体と同様に、表面に微細な凹凸を形成して負極活物質の結合力を強化させてもよく、フィルム、シート、ホイル、ネット、多孔質体、発泡体、不織布体などの様々な形態で使用することができる。
【００４１】
前記分離膜は、正極と負極との間に介在し、高いイオン透過度及び機械的強度を有する絶縁性の薄い薄膜が使用される。一般に、分離膜の気孔径は０．０１〜１０μｍで、厚さは５〜３００μｍである。このような分離膜としては、例えば、耐化学性及び疎水性のポリプロピレンなどのオレフィン系ポリマー；ガラス繊維またはポリエチレンなどで作られたシートや不織布などが使用される。電解質としてポリマーなどの固体電解質が使用される場合には、固体電解質が分離膜を兼ねることもできる。
【００４２】
前記リチウム塩含有非水系電解液は、電解液とリチウム塩からなっており、前記電解液としては、非水系有機溶媒、有機固体電解質、無機固体電解質などが使用される。
【００４３】
前記非水系有機溶媒としては、例えば、Ｎ−メチル−２−ピロリジノン、プロピレンカーボネート、エチレンカーボネート、ブチレンカーボネート、ジメチルカーボネート、ジエチルカーボネート、γ−ブチロラクトン、１，２−ジメトキシエタン、テトラヒドロキシフラン（ｆｒａｎｃ）、２−メチルテトラヒドロフラン、ジメチルスルホキシド、１，３−ジオキソラン、ホルムアミド、ジメチルホルムアミド、ジオキソラン、アセトニトリル、ニトロメタン、ギ酸メチル、酢酸メチル、リン酸トリエステル、トリメトキシメタン、ジオキソラン誘導体、スルホラン、メチルスルホラン、１，３−ジメチル−２−イミダゾリジノン、プロピレンカーボネート誘導体、テトラヒドロフラン誘導体、エーテル、プロピオン酸メチル、プロピオン酸エチルなどの非プロトン性有機溶媒を使用することができる。
【００４４】
前記有機固体電解質としては、例えば、ポリエチレン誘導体、ポリエチレンオキシド誘導体、ポリプロピレンオキシド誘導体、リン酸エステルポリマー、ポリエジテーションリシン（ａｇｉｔａｔｉｏｎ  ｌｙｓｉｎｅ）、ポリエステルスルフィド、ポリビニルアルコール、ポリフッ化ビニリデン、イオン性解離基を含む重合体などを使用することができる。
【００４５】
前記無機固体電解質としては、例えば、Ｌｉ３Ｎ、ＬｉＩ、Ｌｉ５ＮＩ２、Ｌｉ３Ｎ−ＬｉＩ−ＬｉＯＨ、ＬｉＳｉＯ４、ＬｉＳｉＯ４−ＬｉＩ−ＬｉＯＨ、Ｌｉ２ＳｉＳ３、Ｌｉ４ＳｉＯ４、Ｌｉ４ＳｉＯ４−ＬｉＩ−ＬｉＯＨ、Ｌｉ３ＰＯ４−Ｌｉ２Ｓ−ＳｉＳ２などのＬｉの窒化物、ハロゲン化物、硫酸塩などを使用することができる。
【００４６】
前記リチウム塩は、前記非水系電解質に溶解しやすい物質であって、例えば、ＬｉＣｌ、ＬｉＢｒ、ＬｉＩ、ＬｉＣｌＯ４、ＬｉＢＦ４、ＬｉＢ１０Ｃｌ１０、ＬｉＰＦ６、ＬｉＣＦ３ＳＯ３、ＬｉＣＦ３ＣＯ２、ＬｉＡｓＦ６、ＬｉＳｂＦ６、ＬｉＡｌＣｌ４、ＣＨ３ＳＯ３Ｌｉ、ＣＦ３ＳＯ３Ｌｉ、（ＣＦ３ＳＯ２）２ＮＬｉ、クロロボランリチウム、低級脂肪族カルボン酸リチウム、４フェニルホウ酸リチウム、イミドなどを使用することができる。
【００４７】
また、電解液には、充放電特性、難燃性などの改善の目的で、例えば、ピリジン、トリエチルホスファイト、トリエタノールアミン、環状エーテル、エチレンジアミン、ｎ−グリム（ｇｌｙｍｅ）、ヘキサリン酸トリアミド、ニトロベンゼン誘導体、硫黄、キノンイミン染料、Ｎ−置換オキサゾリジノン、Ｎ，Ｎ−置換イミダゾリジン、エチレングリコールジアルキルエーテル、アンモニウム塩、ピロール、２−メトキシエタノール、三塩化アルミニウムなどが添加されてもよい。場合によっては、不燃性を付与するために、四塩化炭素、三フッ化エチレンなどのハロゲン含有溶媒をさらに含ませることもでき、高温貯蔵特性を向上させるために二酸化炭酸ガスをさらに含ませることもでき、ＦＥＣ（Ｆｌｕｏｒｏ−Ｅｔｈｙｌｅｎｅ  ｃａｒｂｏｎａｔｅ）、ＰＲＳ（Ｐｒｏｐｅｎｅ  ｓｕｌｔｏｎｅ）、ＦＰＣ（Ｆｌｕｏｒｏ−Ｐｒｏｐｙｌｅｎｅ  ｃａｒｂｏｎａｔｅ）などをさらに含ませることができる。
【００４８】
本発明に係る二次電池は、小型デバイスの電源として使用される電池セルに使用できるだけでなく、多数の電池セルを含む中大型電池モジュールに単位電池としても好ましく使用することができる。
【００４９】
また、本発明は、前記電池モジュールを中大型デバイスの電源として含む電池パックを提供し、前記中大型デバイスは、電気自動車（Ｅｌｅｃｔｒｉｃ  Ｖｅｈｉｃｌｅ、ＥＶ）、ハイブリッド電気自動車（Ｈｙｂｒｉｄ  Ｅｌｅｃｔｒｉｃ  Ｖｅｈｉｃｌｅ、ＨＥＶ）、プラグインハイブリッド電気自動車（Ｐｌｕｇ−ｉｎ  Ｈｙｂｒｉｄ  Ｅｌｅｃｔｒｉｃ  Ｖｅｈｉｃｌｅ、ＰＨＥＶ）などを含む電気車及び電力貯蔵装置などを挙げることができるが、これに限定されるものではない。
【００５０】
また、本発明は、合成温度を低下させることによって、生産性が向上した正極活物質の製造方法を提供する。
【００５１】
前記製造方法に係る正極活物質は、遷移金属供給源及びリチウム供給源を混合した混合物に、＋２価の酸化数を有するアルカリ土金属供給源を添加し、空気中で焼結することによって製造される。
【００５２】
本出願の発明者らは、前記アルカリ土金属を添加して正極活物質を焼結する場合、焼結温度が低くなる効果が発揮されることを確認した。したがって、上記の正極活物質の製造方法は、焼結温度を低下させることによって生産性を向上させる効果を発揮する。
【００５３】
前記遷移金属供給源は、特に制限されないが、２種以上の遷移金属からなる場合には共沈法を用いて準備し、下記化学式３で表される遷移金属水酸化物であることが好ましい。
【００５４】
Ｍ（ＯＨ）２（Ｍ＝ＮｉｘＭｎｙＣｏｚ、ｘ＋ｙ＋ｚ＝１） （３）
【００５５】
また、前記アルカリ土金属供給源は、ＳｒＣＯ３またはＢａＣＯ３であってもよく、場合によっては、これらの混合物であってもよい。
【図面の簡単な説明】
【００５６】
【図１】８９０℃、９００℃、９１０℃でそれぞれ焼結した本発明の具体的な実施例と比較例１及び２のＸＲＤ分析結果を示すグラフ（Ｇｒａｐｈ）である。
【図２】本発明に係る具体的な実施例と比較例の寿命特性を比較したグラフである。
【図３】本発明に係る具体的な実施例と比較例の貯蔵特性を比較したグラフである。
【発明を実施するための形態】
【００５７】
以下では、実施例を通じて本発明をさらに詳述するが、下記の実施例は本発明を例示するためのものであり、本発明の範疇がこれらに限定されるものではない。
【００５８】
＜実施例１＞
遷移金属前駆体として金属水酸化物Ｍ（ＯＨ）２（Ｍ＝Ｎｉ０．６Ｍｎ０．２Ｃｏ０．２）（０．５重量％）を準備し、前記金属水酸化物と、ドーピング金属源としてＭｇＣＯ３（０．５重量％）と、リチウム供給源としてＬｉ２ＣＯ３とを化学量論的割合で混合し、混合物を空気中で８９０〜９３０℃の温度範囲で１０時間焼結して、Ｍｇがドープされた正極活物質を製造した。
【００５９】
＜実施例２＞
ドーピング金属源としてＳｒＣＯ３（０．５重量％）を使用したこと以外は、実施例１と同様の方法で、Ｓｒがドープされた正極活物質を製造した。
【００６０】
＜実施例３＞
ドーピング金属源としてＢａＣＯ３（０．５重量％）を使用したこと以外は、実施例１と同様の方法で、Ｂａがドープされた正極活物質を製造した。
【００６１】
＜比較例１＞
遷移金属水酸化物Ｍ（ＯＨ）２（Ｍ＝Ｎｉ０．６Ｍｎ０．２Ｃｏ０．２）とＬｉ２ＣＯ３とを化学量論的割合で混合し、混合物を空気中で９１０℃の温度範囲で１０時間焼結して、正極活物質を製造した。
【００６２】
＜比較例２＞
８５０〜９００℃の温度範囲で１０時間焼結したこと以外は、比較例１と同様の方法で、正極活物質を製造した。
【００６３】
＜実験例１＞
実施例１、２、３及び比較例１の正極活物質を用いて不純物Ｌｉ２ＣＯ３、ＬｉＯＨの量を測定し、その結果を下記表１に示した。不純物の量の確認は、ＨＣｌで滴定する方法を使用した。
【００６４】
【表１】
2015503181.tif 000003
【００６５】
上記表１で確認できるように、Ｍｇ２＋、Ｓｒ２＋、Ｂａ２＋がそれぞれドープされた実施例１、２、３の正極活物質は、＋２価の酸化数を有する金属カチオンを添加していない比較例１の正極活物質に比べて、不純物Ｌｉ２ＣＯ３、ＬｉＯＨの量が減少した。すなわち、Ｍｇ２＋、Ｓｒ２＋、Ｂａ２＋がそれぞれドープされることによって、Ｎｉ２＋のカチオン混合が抑制されて、Ｌｉ＋の自然損失を最小化することができる。
【００６６】
また、実施例１、２、３を比較するとき、Ｍｇ２＋がドープされた場合に比べて、イオン半径が大きいＳｒ２＋、Ｂａ２＋がドープされた場合に不純物の量がさらに減少したことを確認することができる。Ｍｇ２＋に比べてイオン半径が大きいＳｒ２＋、Ｂａ２＋は、Ｌｉカチオンサイトよりも結晶格子内の空き空間に主に位置することによって、Ｎｉ２＋の移動経路をより効率的に遮断するからであると予測される。
【００６７】
＜実験例２＞
８９０℃、９００℃、９１０℃でそれぞれ焼結した実施例２の正極活物質及び比較例１、２の正極活物質を用いてＸ線回折分析を実施し、その結果を下記表２及び図１に示した。
【００６８】
【表２】
2015503181.tif 000004
【００６９】
上記表２で確認できるように、９１０℃で焼結した実施例２の正極活物質の（００３）／（０１４）値は、比較例１の正極活物質に比べて大きい反面、比較例２の正極活物質の（００３）／（０１４）値は、比較例１の正極活物質に比べて小さい。
【００７０】
これは、９１０℃で焼結した実施例２の正極活物質は、比較例１の正極活物質に比べてオーダリング（ｏｒｄｅｒｉｎｇ）が強くなされたことを意味し、比較例２の正極活物質は、α−ＮａＦｅＯ２型（空間群Ｒ３ｍ）構造を形成しているが、オーダリング（ｏｒｄｅｒｉｎｇ）が完全になされなかったことを意味する。
【００７１】
一方、８９０℃で焼結した実施例２の正極活物質の（００３）／（０１４）値は、比較例１の正極活物質とほぼ同一である。上記の結果を総合すると、Ｓｒを添加して焼結した実施例２の場合、比較例１に比べてより低い温度で焼結がなされる効果を発揮することがわかる。
【００７２】
＜実施例４＞
実施例２の正極活物質：導電材：バインダーの量が９５：２．５：２．５になるように計量した後、ＮＭＰに入れ、ミキシング（ｍｉｘｉｎｇ）して正極合剤を製造し、２０μｍの厚さのアルミニウムホイルに前記正極合剤を２００μｍの厚さでコーティングした後、圧延及び乾燥して、電極を製造した。
【００７３】
前記電極をコイン状に打ち抜き、負極としてＬｉ金属、電解質としてＬｉＰＦ６が１モル溶解しているカーボネート電解液を用いてコイン型電池を作製した。
【００７４】
＜実施例５＞
実施例３の正極活物質を使用したこと以外は、実施例４と同様の方法で、コイン型電池を作製した。
【００７５】
＜比較例３＞
比較例１の正極活物質を使用したこと以外は、実施例４と同様の方法で、コイン型電池を作製した。
【００７６】
＜実験例３＞
実施例４、５及び比較例３のセルを用いて、４５℃の温度条件、０．５Ｃ充電条件及び１．０Ｃ放電条件下で５０回充放電を繰り返し、寿命特性を比較した。サイクルによる容量維持率を測定し、その結果を図２に示した。
【００７７】
図２で確認できるように、Ｓｒ２＋がドープされた実施例４及びＢａ２＋がドープされた実施例５のセルは、ドーピング金属カチオンを添加していない比較例３のセルに比べて寿命特性が向上したことがわかる。すなわち、５０回のサイクル後、実施例４及び実施例５の容量維持率の低下があまり発生しなかった。結晶格子内の空間にＳｒ２＋またはＢａ２＋がドープされることによって、Ｌｉ＋の自然損失を最小化して、構造的安定性が向上したことを確認することができる。
【００７８】
＜実験例４＞
実施例４、５及び比較例３のセルを用いて貯蔵特性を比較した。実施例４、５及び比較例３のセルを６０℃の温度条件で１週間保管した後、ＳＯＣ７０％でのパワーの変化を比較した。その結果を図３に示した。図３を参照すると、実施例４及び実施例５のセルは、ドーピング金属カチオンを添加していない比較例３のセルに比べて、ＳＯＣ７０％でのパワーの変化率が小さいことがわかる。すなわち、Ｓｒ２＋またはＢａ２＋がドープされることによって、優れた貯蔵特性を有することがわかる。
【００７９】
本発明の属する分野における通常の知識を有する者であれば、上記の内容に基づいて本発明の範疇内で様々な応用及び変形を行うことが可能であろう。
【産業上の利用可能性】
【００８０】
本発明に係る正極活物質は、結晶構造においてＬｉカチオンサイトまたは結晶格子内の空き空間に金属カチオンを含んでいるので、構造的安定性が向上し、Ｌｉカチオンの自然損失を最小化することができる。
【００８１】
したがって、前記正極活物質を含むリチウム二次電池は、Ｌｉカチオンの自然損失によって発生する不純物Ｌｉ２ＣＯ３、ＬｉＯＨによるスウェリングが最小化されて、安全性が向上するという効果がある。
【００８２】
また、本発明に係る正極活物質の製造方法は、アルカリ土金属を添加して正極活物質の合成温度を低下させることができるので、生産性が向上するという効果がある。
【００８３】
本発明に係る二次電池は、アルカリ土金属がドープされているリチウム複合遷移金属酸化物を正極活物質として含んでいるので、長期間の貯蔵期間にも自然的容量減少を最小化することによって、向上した貯蔵特性を発揮する。
【図１】
2015503181.tif 000005
【図２】
2015503181.tif 000006
【図３】
2015503181.tif 000007
【国際調査報告】
2015503181.tif 000008
2015503181.tif 000009
2015503181.tif 000010
2015503181.tif 000011